СПОСОБ ПОЛУЧЕНИЯ АКРИЛОВОЙ КИСЛОТЫ С ВЫСОКОЙ ОБЪЕМНОЙ ПРОИЗВОДИТЕЛЬНОСТЬЮ

1. Способ получения акриловой кислоты, причем реакционный газ, который содержит газообразный источник формальдегида и газообразную уксусную кислоту, и где парциальное давление источника формальдегида, рассчитанного на эквивалент формальдегида, составляет по меньшей мере 85 мбар, и в котором мольное отношение уксусной кислоты к источнику формальдегида, рассчитанного на эквивалент формальдегида, составляет по меньшей мере 1, приводят в контакт с твердым катализатором конденсации для получения газообразного продукта, который содержит акриловую кислоту.
2. Способ по п. 1, причем парциальное давление источника формальдегида, рассчитанного на эквивалент формальдегида, составляет по меньшей мере 100 мбар.
3. Способ по п. 1 или 2, причем отношение парциального давления источника формальдегида, рассчитанного на эквивалент формальдегида, к общему давлению реакционного газа составляет от 0,1 до 0,5.
4. Способ по п. 1 или 2, причем отношение парциального давления уксусной кислоты к общему давлению реакционного газа составляет от 0,5 до 0,9.
5. Способ по п. 1 или 2, причем мольное отношение уксусной кислоты к источнику формальдегида, рассчитанного на эквивалент формальдегида, составляет от 2 до 10.
6. Способ по п. 1 или 2, причем реакционный газ содержит по меньшей мере один инертный разбавляющий газ.
7. Способ по п. 1 или 2, причем реакционный газ приводят в контакт с твердым катализатором конденсации при температуре реакции от 250 до 400°С.
8. Способ по п. 1 или 2, причем катализатор конденсации выбирают из
(i) катализаторов с содержащей мультиэлементный оксид активной массой, которая включает по меньшей мере один первый элемент, выбранный из титана, ванадия, хрома, железа, кобальта, никеля, ниобия, молибдена, тантала и вольфрама и по меньшей мере один второй элемент, выбранный из фосфора, бора, кремния, алюминия и циркония; и\или
(ii) иммобилизированных кислот Льюиса и/или Бренстеда; и/или
(iii) алюмосиликатов.
9. Способ по п. 8, причем иммобилизированную кислоту Льюиса и/или Бренстеда выбирают из иммобилизированных гетерополикислот.
10. Способ по п. 8, причем мультиэлементный оксид представляет собой ванадий-фосфороксид, который обладает атомным отношением фосфор/ванадий от 0,9 до 2,0.
11. Способ по п. 10, причем ванадий-фосфороксид соответствует формуле (I)
1
где X означает Mo, Bi, Fe, Со, Ni, Si, Zn, Hf, Zr, Ti, Cr, Mn, Cu, B, Sn, Nb и/или Та,
2
X означает Li, К, Na, Rb, Cs и/или Tl,
b означает число от 0,9 до 2,0,
d означает число от ≥0 до 0,1,
е означает число от ≥0 до 0,1, и
n означает стехиометрический коэффициент элементарного кислорода, который определяют при помощи стехиометрического коэффициента отличных от кислорода элементов, а также их валентностей в формуле (I).
12. Способ по п. 9, причем гетерополикислота соответствует формуле (II),
+
где Z означает отличный от Н катион,
а означает число от 1 до 30,
z означает заряд катиона Z,
b
c
d
e
1
2
f-
f означает заряд аниона [XMMO],
(f-a⋅z) равно больше 0,
X означает по меньшей мере один элемент, выбранный из фосфора, кремния, германия, сурьмы, бора, мышьяка, алюминия, теллура и церия,
b означает число от 1 до 5,
1
М означает по меньшей мере один металл, выбранный из хрома, молибдена, ванадия, вольфрама, ниобия, тантала и титана,
с означает число от 3 до 20,
2
М означает по меньшей мере один металл, выбранный из металлов 3-10 групп периодической системы элементов и цинка, исключая однако хром, молибден, ванадий, вольфрам, ниобий, тантал или титан,
d означает число в диапазоне от 0 до 6, и
е означает стехиометрический коэффициент элементарного кислорода, который определяют при помощи стехиометрического коэффициента отличных от кислорода элементов, а также их валентностей в формуле (II).
13. Способ по п. 8, причем алюмосиликат представляет собой цеолит.
14. Способ по п. 1 или 2, причем акриловую кислоту выделяют в результате фракционной конденсации газообразного продукта.
15. Способ по п. 1 или 2, причем акриловую кислоту выделяют в результате абсорбции абсорбирующим средством и последующей ректификации насыщенного абсорбирующего средства из газообразного продукта.
16. Способ по п. 1 или 2, причем источник формальдегида выбирают из формальдегида, триоксана, параформальдегида, формалина, метилаля, водного раствора параформальдегида или водного раствора формальдегида, или получают посредством гетерогенно-катализируемого частичного газофазного окисления метанола.